ПОКРЫШКА, ИЗГОТОВЛЕННАЯ С ИСПОЛЬЗОВАНИЕМ КАУЧУКОВОЙ КОМПОЗИЦИИ, СОДЕРЖАЩЕЙ МОДИФИЦИРОВАННЫЙ ПОЛИМЕР

2
ас
1. Покрышка, изготовленная с использованием каучуковой композиции полученной в результате составления смеси, содержащей модифицированный полимер на основе сопряженного диена, в который введена функциональная группа, обладающая высоким сродством к осажденному диоксиду кремния, и осажденный диоксид кремния, у которого площадь удельной поверхности, адсорбирующей бромид цетилтриметиламмония, (БЦТА) (м/г) и мода А для диаметров (нм) первичных агрегатов, определяемая по акустическому измерению распределения частиц по размерам, удовлетворяют уравнению (А):
2. Покрышка по п.1, изготовленная с использованием каучуковой композиции, содержащей модифицированный полимер на основе сопряженного диена, в которой модифицированный полимер на основе сопряженного диена получен в результате проведения для мономера на диеновой основе, использующегося индивидуально или в комбинации с другими мономерами, анионной полимеризации в углеводородном растворителе при использовании инициатора на основе щелочного металла или щелочноземельного металла для получения полимера на основе сопряженного диена, имеющего металлсодержащий активный центр, и проведения реакции между активным центром полимера на основе сопряженного диена и гидрокарбилоксисилановым соединением.
3. Покрышка по п.1, изготовленная с использованием каучуковой композиции, содержащей модифицированный полимер на основе сопряженного диена, в которой функциональная группа, введенная в модифицированный полимер на основе сопряженного диена, введена в концевую группу молекулы.
4. Покрышка по п.3, изготовленная с использованием каучуковой композиции, содержащей модифицированный полимер на основе сопряженного диена, в которой функциональная группа, введенная в модифицированный полимер на основе сопряженного диена, введена в концевую группу молекулы по месту обрыва полимеризации.
5. Покрышка по п.1, изготовленная с использованием каучуковой композиции содержащей модифицированный полимер на основе спряженного диена, в которой функциональная группа, введенная в модифицированный полимер на основе сопряженного диена, представляет собой, по меньшей мере, одну группу, выбранную из гидроксисилильной группы, алкоксисилильной группы, аминогруппы или атома галогена.
6. Покрышка по п.5, изготовленная с использованием каучуковой композиции, содержащей модифицированный полимер на основе сопряженного диена, в который в качестве функциональной группы введена как алкоксисилильная группа, так и аминогруппа.
7. Покрышка по п.5, изготовленная с использованием каучуковой композиции, содержащей модифицированный полимер на основе сопряженного диена, в которой аминогруппа представляет собой протонированную аминогруппу или защищенную аминогруппу.
8. Покрышка по п.5, изготовленная с использованием каучуковой композиции, содержащей модифицированный полимер на основе сопряженного диена, в которой аминогруппа представляет собой первичную аминогруппу или защищенную первичную аминогруппу.
9. Покрышка по п.1, изготовленная с использованием каучуковой композиции, содержащей модифицированный полимер на основе сопряженного диена, в которой модифицированный полимер на основе сопряженного диена получен в результате проведения реакции конденсации в присутствии ускорителя конденсации, включающего соединение, по меньшей мере, одного из элементов, относящихся к 4-й группе, 12-й группе, 13-й группе, 14-й группе и 15-й группе периодической таблицы.
10. Покрышка по п.1, изготовленная с использованием каучуковой композиции, содержащей осажденный диоксид кремния, в которой потери при прокаливании (% уменьшения массы при нагревании при 750°С в течение 3 ч) и потери при нагревании (% уменьшения массы при нагревании при 105°С в течение 2 ч) для осажденного диоксида кремния удовлетворяют уравнению (В):
11. Покрышка по п.1, изготовленная с использованием каучуковой композиции, содержащей осажденный диоксид кремния, в которой осажденный диоксид кремния характеризуется модой, составляющей 1 мкм и менее, для диаметра первичных агрегатов, определяемой по акустическому измерению распределения частиц по размерам.
2
12. Покрышка по п.1, изготовленная с использованием каучуковой композиции, содержащей осажденный диоксид кремния, в которой значение БЦТА для осажденного диоксида кремния находится в диапазоне от 50 до 250 м/г.
13. Покрышка по п.1, в которой каучуковая композиция в качестве каучукового компонента дополнительно содержит, по меньшей мере, один каучук, выбранный из натурального каучука и/или синтетического каучука на диеновой основе, и содержит от 10 до 150 мас.ч. осажденного диоксида кремния при расчете на 100 массовых частей всех каучуковых компонентов.
14. Покрышка по п.1, в которой каучуковая композиция содержит от 1 до 20 мас.% силанового аппрета при расчете на количество осажденного диоксида кремния, содержащегося в композиции.
15. Покрышка по п.14, в которой силановый аппрет представляет собой, по меньшей мере, одно соединение, выбранное из группы, состоящей из соединений, описывающихся формулой (VI):
n
2n+1
(где Х представляет собой CHO (n представляет собой целое число в диапазоне от 1 до 3) или атом хлора; Y представляет собой алкильную группу, содержащую от 1 до 3 атомов углерода; m представляет собой целое число в диапазоне от 1 до 3; p представляет собой целое число в диапазоне от 1 до 9; q представляет собой целое число, равное 1 и более, и может демонстрировать наличие распределения; при том условии, что в случае равенства m 1 два фрагмента Y могут быть идентичными или различными, а в случае равенства m 2 или 3 два или три фрагмента Х могут быть идентичными или различными), соединений, описывающихся формулой (VII):
n
2n+1
(где Х представляет собой CHO (n представляет собой целое число в диапазоне от 1 до 3) или атом хлора; Y представляет собой алкильную группу, содержащую от 1 до 3 атомов углерода; W представляет собой меркаптогруппу, винильную группу, аминогруппу, глицидоксигруппу или эпоксигруппу; m представляет собой целое число в диапазоне от 1 до 3; r представляет собой целое число в диапазоне от О до 9; при том условии, что в случае равенства m 1 два фрагмента Y могут быть идентичными или различными, а в случае равенства m 2 или 3 два или три фрагмента Х могут быть идентичными или различными), и соединений, описывающихся формулой (VIII):
n
2n+1
(где Х представляет собой CHO (n представляет собой целое число в диапазоне от 1 до 3) или атом хлора; Y представляет собой алкильную группу, содержащую от 1 до 3 атомов углерода; Z представляет собой бензотиазолильную группу, N,N-диметилтиокарбамоильную группу или метакрилоильную группу; m представляет собой целое число в диапазоне от 1 до 3; p представляет собой целое число в диапазоне от 1 до 9; q представляет собой целое число, равное 1 и более, и может демонстрировать наличие распределения; при том условии, что в случае равенства m 1 два фрагмента Y могут быть идентичными или различными, а в случае равенства m 2 или 3 два или три фрагмента Х могут быть идентичными или различными).
16. Покрышка по п.1, в которой каучуковая композиция в качестве армирующего наполнителя дополнительно содержит не более 80 мас.ч. технического углерода при расчете на 100 мас.ч. каучукового компонента, и общее количество технического углерода и осажденного диоксида кремния, содержащееся в композиции, составляет не более 120 мас.ч.